(57)【要約】      （修正有）【課題】車載用にも実用できる耐温湿性に優れた薄膜高分子積層コンデンサを提供する。【解決手段】高分子誘電体層と金属電極層とが交互に積層され、相互に結着一体化されている薄膜高分子積層コンデンサ素子１を、水蒸気不透過性の外装に気密封止してなる有機高分子コンデンサ１００である。高分子誘電体層が熱硬化性樹脂からなることが好ましく、金属電極層が、アルミニウム、亜鉛、銅、スズ、またはそれらの合金から選ばれる金属であることが好ましく、水蒸気不透過性の外装が、セラミック、金属、ガラス、サーメットまたはそれらの組合せから選ばれる材料で構成されていることが好ましい。【選択図】図４
2019197787.tif 000002
【特許請求の範囲】
【請求項１】
複数の高分子誘電体層と複数の金属電極層とが交互に積層され、相互に結着一体化されている薄膜高分子積層コンデンサ素子を、水蒸気不透過性の外装に気密封止してなることを特徴とする有機高分子コンデンサ。
【請求項２】
前記高分子誘電体層が熱硬化性樹脂からなる、請求項１に記載の有機高分子コンデンサ。
【請求項３】
前記金属電極層が、アルミニウム、亜鉛、銅、スズ、またはそれらの合金から選ばれる金属である、請求項１または２に記載の有機高分子コンデンサ。
【請求項４】
前記水蒸気不透過性の外装が、セラミック、金属、ガラス、サーメットまたはそれらの組合せから選ばれる材料で構成されている、請求項１〜３のいずれか一項に記載の有機高分子コンデンサ。
【請求項５】
前記薄膜高分子積層コンデンサ素子が、前記高分子誘電体層と前記金属電極層との積層方向と垂直な方向の一対の両端面のそれぞれに、それぞれ前記金属電極層の一層おきと電気的に接続された外部電極を有し、前記外部電極が気相堆積された金属で構成され、メッキ層を含まない、請求項１〜４のいずれか一項に記載の有機高分子コンデンサ。
【請求項６】
前記薄膜高分子積層コンデンサ素子が、前記高分子誘電体層と前記金属電極層とが積層されてなるコンデンサ容量層を有し、前記コンデンサ容量層の積層方向の外側のそれぞれに、少なくとも１層の誘電体層と少なくとも１層の金属層とからなる補強層及び誘電体層からなる保護層を有しないか、または、前記補強層及び／又は前記保護層を有して、前記補強層及び／又は前記保護層の合計厚みが各々１５０μｍ以下である、請求項１〜５のいずれか一項に記載の有機高分子コンデンサ。
【請求項７】
前記水蒸気不透過性の外装が、セラミックパッケージであるか、またはハーメチック封止された容器である、請求項１〜６のいずれか一項に記載の有機高分子コンデンサ。
【請求項８】
前記薄膜高分子積層コンデンサ素子が、前記高分子誘電体層と前記金属電極層との積層方向と垂直な方向の一対の両端面のそれぞれに、それぞれ前記金属電極層の一層おきと電気的に接続された外部電極を有し；前記水蒸気不透過性の外装が凹部を有し又は有していないセラミック基体と水蒸気不透過性の覆い部材とを含み；前記セラミック基体と前記覆い部材とが気密に接合されて気密封止された容器を形成し、前記薄膜高分子積層コンデンサ素子は前記容器内に収容されかつ前記セラミック基体に固定されており；前記容器の内部から外部まで導出された電気的導通路を有し；前記薄膜高分子積層コンデンサ素子の前記外部電極と前記容器の内部にある前記電気的導通路とが導電的に接続されている、請求項１〜７のいずれか一項に記載の有機高分子コンデンサ。
【請求項９】
前記有機高分子コンデンサの前記両端面に形成されている前記外部電極のそれぞれが、前記セラミック基体の内部にある前記電気的導通路のそれぞれ分離された複数個所において接合されている、請求項８に記載の有機高分子コンデンサ。
【請求項１０】
前記水蒸気不透過性の外装が小穴を有する金属製ベースと金属製ケースとからなり、前記金属製ベースと前記金属製ケースとは互いに接合されて水蒸気不透過性の囲いを形成し、前記囲い内に前記薄膜高分子積層コンデンサ素子が収容され、前記薄膜高分子積層コンデンサ素子は電極端子を有し、前記電極端子が前記金属製ベースの前記小穴を通過して前記囲いの外部まで延在し、前記電極端子が前記金属製ベースに対してガラスによって気密かつ電気的絶縁に封止されている、請求項１〜７のいずれか一項に記載の有機高分子コンデンサ。
【発明の詳細な説明】
【技術分野】
【０００１】
本発明は有機高分子コンデンサに係わり、より詳しくは、薄膜高分子積層コンデンサを水蒸気不透過性の外装に気密封止してなる有機高分子コンデンサに関する。
【背景技術】
【０００２】
コンデンサとして電解コンデンサ、積層セラミックコンデンサ、フィルムコンデンサ、薄膜高分子積層コンデンサなどが知られている。電解コンデンサは、大容量化が容易な反面、有限寿命、故障率などの制約がある。積層セラミックコンデンサは、小型で耐熱性もあるが、故障モードがショートモードで、振動や温湿度環境で特性が変動する制約がある（特許文献１）。フィルムコンデンサは損失が小さく、電解コンデンサより寿命が長いので、車載用途にも用いられている（特許文献２、３）。しかし、フィルムコンデンサは誘電率が小さいのでさらなる小型化には不利であり、部品重量が重く、また耐熱性も低いという課題がある。薄膜高分子積層コンデンサは、フィルムコンデンサよりも小型、高容量化、生産性において優れているが、耐温湿性に制約があり、高温多湿の車載用途には実用されていない（特許文献４）。フィルムコンデンサは構造上外装が必要であるが、薄膜高分子積層コンデンサは構造上外装が必要なく、外装なしとすることで小型、高容量化、生産性の特長がより高められている。
【０００３】
近年、自動車の電子化が著しく、車載環境に耐える電子部品の要求は増すばかりであり、コンデンサにも車載環境を前提とした高耐熱性、高耐温湿性が求められている。そして、より最近では、車載用には８５℃８５％RHが求められるようになってきた。しかし、薄膜高分子積層コンデンサは、耐湿保証は４０℃９５％RHのレベルであり、８５℃８５％RHの耐温湿性には程遠いレベルであり、車載用に用いるには不適当であると考えられている。薄膜高分子積層コンデンサが外装されていない理由は、外装なしとすることの利益が大きいからであり、外装しても耐温湿性の向上のレベルが外装のコストに見合わないと考えられている。
【先行技術文献】
【特許文献】
【０００４】
【特許文献１】国際公開第2011/036970号
【特許文献２】特開平5-326322号公報
【特許文献３】特開2010-182848号公報
【特許文献４】特許第4101241号公報
【発明の概要】
【発明が解決しようとする課題】
【０００５】
そこで、本発明は、薄膜高分子積層コンデンサの耐温湿性の向上を図り、例えば、８５℃８５％RHでも実用できるような、耐温湿性に優れた有機高分子コンデンサを提供することである。
【課題を解決するための手段】
【０００６】
本発明者は、上記課題を解決するために鋭意努力した結果、従来、耐温湿性の有意な向上は見込まれないと考えられていた薄膜高分子積層コンデンサにおいて、意外にも、水蒸気不透過性の外装に気密封止すると、例えば、車載用に求められる８５℃８５％RHのような厳しい温湿環境でも１０００時間以上の長寿命を示すことが可能であること、従って、薄膜高分子積層コンデンサの用途を車載用などに、従来にない分野に広く拡大可能であることを見出し、本発明を完成した。
【０００７】
本発明によれば、下記が提供される。
（１）複数の高分子誘電体層と複数の金属電極層とが交互に積層され、相互に結着一体化されている薄膜高分子積層コンデンサ素子を、水蒸気不透過性の外装に気密封止してなることを特徴とする有機高分子コンデンサ。
【０００８】
（２）前記高分子誘電体層が熱硬化性樹脂からなる、（１）に記載の有機高分子コンデンサ。
【０００９】
（３）前記金属電極層が、アルミニウム、亜鉛、銅、スズ、またはそれらの合金から選ばれる金属である、（１）または（２）に記載の有機高分子コンデンサ。
【００１０】
（４）前記水蒸気不透過性の外装が、セラミック、金属、ガラス、サーメットまたはそれらの組合せから選ばれる材料で構成されている、（１）〜（３）のいずれか一項に記載の有機高分子コンデンサ。
【００１１】
（５）前記薄膜高分子積層コンデンサ素子が、前記高分子誘電体層と前記金属電極層との積層方向と垂直な方向の一対の両端面のそれぞれに、それぞれ前記金属電極層の一層おきと電気的に接続された外部電極を有し、前記外部電極が気相堆積された金属で構成され、メッキ層を含まない、（１）〜（４）のいずれか一項に記載の有機高分子コンデンサ。
【００１２】
（６）前記薄膜高分子積層コンデンサ素子が、前記高分子誘電体層と前記金属電極層とが積層されてなるコンデンサ容量層を有し、前記コンデンサ容量層の積層方向の外側のそれぞれに、少なくとも１層の誘電体層と少なくとも１層の金属層とからなる補強層及び誘電体層からなる保護層を有しないか、または、前記補強層及び／又は前記保護層を有して、前記補強層及び／又は前記保護層の合計厚みが各々１５０μｍ以下である、（１）〜（５）のいずれか一項に記載の有機高分子コンデンサ。
【００１３】
（７）前記水蒸気不透過性の外装が、セラミックパッケージであるか、またはハーメチック封止された容器である、（１）〜（６）のいずれか一項に記載の有機高分子コンデンサ。
【００１４】
（８）前記薄膜高分子積層コンデンサ素子が、前記高分子誘電体層と前記金属電極層との積層方向と垂直な方向の一対の両端面のそれぞれに、それぞれ前記金属電極層の一層おきと電気的に接続された外部電極を有し；前記水蒸気不透過性の外装が凹部を有し又は有していないセラミック基体と水蒸気不透過性の覆い部材とを含み；前記セラミック基体と前記覆い部材とが気密に接合されて気密封止された容器を形成し、前記薄膜高分子積層コンデンサ素子は前記容器内に収容されかつ前記セラミック基体に固定されており；前記容器の内部から外部まで導出された電気的導通路を有し；前記薄膜高分子積層コンデンサ素子の前記外部電極と前記容器の内部にある前記電気的導通路とが導電的に接続されている、（１）〜（７）のいずれか一項に記載の有機高分子コンデンサ。
【００１５】
（９）前記有機高分子コンデンサの前記両端面に形成されている前記外部電極のそれぞれが、前記セラミック基体の内部にある前記電気的導通路のそれぞれ分離された複数個所において接合されている、（８）に記載の有機高分子コンデンサ。
【００１６】
（１０）前記水蒸気不透過性の外装が小穴を有する金属製ベースと金属製ケースとからなり、前記金属製ベースと前記金属製ケースとは互いに接合されて水蒸気不透過性の囲いを形成し、前記囲い内に前記薄膜高分子積層コンデンサ素子が収容され、前記薄膜高分子積層コンデンサ素子は電極端子を有し、前記電極端子が前記金属製ベースの前記小穴を通過して前記囲いの外部まで延在し、前記電極端子が前記金属製ベースに対してガラスによって気密かつ電気的絶縁に封止されている、（１）〜（７）のいずれか一項に記載の有機高分子コンデンサ。
【００１７】
（１１）８５℃、８５％RHの耐久試験で容量変化率が±１０％以内、±５％以内、あるいは±３％以内の耐久寿命が１０００時間以上である、（１）〜（１０）のいずれか一項に記載の有機高分子コンデンサ。
【００１８】
（１２）８５℃、８５％RHの耐久試験で容量変化率が±１０％以内、±５％以内、あるいは±３％以内の耐久寿命が３０００時間以上である、（１）〜（１２）のいずれか一項に記載の有機高分子コンデンサ。
【００１９】
（１３）１５０℃の耐久試験で容量変化率が±５％以内の耐久寿命が２０００時間以上である、（１）〜（１２）のいずれか一項に記載の有機高分子コンデンサ。
【００２０】
（１４）前記薄膜高分子積層コンデンサ素子の直流破壊電圧の１／２以上の印加電圧において、前記８５℃、８５％RH耐久試験において１０００時間以上の前記耐久寿命を有する、（１）〜（１３）のいずれか一項に記載の有機高分子コンデンサ。
【発明の効果】
【００２１】
本発明によれば、例えば、８５℃８５％RHのような厳しい温湿環境に耐え、車載用など新たな用途に実用可能な薄膜高分子積層コンデンサが提供される。
【図面の簡単な説明】
【００２２】
【図１】図１は、薄膜高分子積層コンデンサ素子１の基本構成の例を模式的に示す一部破断斜視図である。
【図２】図２は、図１の薄膜高分子積層コンデンサ素子１の積層方向に垂直な方向から見た、誘電体層２と金属電極層（内部電極）３との積層部分の模式縦断面である。
【図３】図３は、有薄膜高分子積層コンデンサ素子の製造に用いられる製造装置１０の例を模式的に示す。
【図４】図４は、薄膜高分子積層コンデンサ素子１をセラミックパッケージ１０１に内装した有機高分子コンデンサ１００の一態様を示す模式横断面である。
【図５】図５は、図４のセラミック容器１０２の平面図であり、側面部１０２ｂの一部は破断されて描かれている。
【図６】図６は、セラミック容器１０２の平面図を示す。
【図７】図７は、薄膜高分子積層コンデンサ素子２１を金属ケース２０１にハーメチック封止で内装した有機高分子コンデンサ２００の一態様を模式横断面で示す。
【図８】図８は、比較例、参考例、実施例の有機高分子コンデンサの85℃８５％RH耐温湿度試験における容量変化率を示すグラフである。
【図９】図９は、参考例１の樹脂外装した薄膜高分子積層コンデンサ素子の基本構成の例を模式的に示す一部破断図である。
【図１０】図１０は、比較例、参考例、実施例の有機高分子コンデンサの150℃耐熱試験における容量変化率を示すグラフである。
【発明を実施するための形態】
【００２３】
本発明は、複数の高分子誘電体層と複数の金属電極層とが交互に積層され、相互に結着一体化されている薄膜高分子積層コンデンサ素子を、水蒸気不透過性の外装に気密封止してなることを特徴とする有機高分子コンデンサにある。
【００２４】
本発明の有機高分子コンデンサは、誘電体が有機高分子（有機高分子であるが、簡単のために高分子ともいう。）からなることを特徴とするコンデンサである。用いられる高分子としては、代表的には、熱硬化性樹脂であるビニル系樹脂、アクリル樹脂などを挙げることができるが、これらに限定されない。誘電体が熱硬化性樹脂であると、耐熱性が高いので、また薄膜高分子積層コンデンサ素子の生産性、連続生産性の観点から好ましい。熱硬化性のビニル系樹脂、アクリル樹脂は融点がなく、熱分解温度は約４００℃以上であり、ガラス転移温度は約１８０℃以上、さらには約２００℃以上であることが可能であり、連続使用可能温度は約１２５℃以上、さらには１５０℃以上であることができる。
【００２５】
本発明の有機高分子コンデンサは、電極が金属からなることを特徴とするコンデンサである。用いられる金属としては、アルミニウム、亜鉛、銅、スズなど、またはそれらの合金を挙げることができるが、これらに限定されない。アルミニウムは好ましい金属電極材料である。
【００２６】
本発明の有機高分子コンデンサは、複数の高分子誘電体層と複数の複数の金属電極層（内部電極）とが交互に積層され、相互に結着一体化されている薄膜高分子積層コンデンサ素子を含むことを特徴とする。所謂フィルムコンデンサでは、電極金属が誘電体フィルムに対してメタライズされて電極金属と誘電体フィルムとが結着一体化されていてもよいが、誘電体フィルム単体またはメタライズド誘電体フィルムそれ自体は単体のフィルム（シート状）であり、コンデンサ素子の多層構造を形成するに当たって、そのフィルム（シート状）が巻回されるにしろ、積層されるにしろ、フィルム同士はお互いに別体であり、分離可能であり、誘電体フィルムとその両側の金属電極層の金属とが結着一体化していることはない。一方、本発明の薄膜高分子積層コンデンサ素子は、複数の誘電体層と複数の金属電極層（内部電極）とが交互に結着しながら積層されていることを特徴とする。複数の誘電体層と複数の金属電極層とが交互に結着一体化して積層されることにより、誘電体層と金属電極層との両方を薄膜として形成できるのでコンデンサを薄く（小型化）でき、また誘電体層と金属電極層とからなる容量層を保持するために外装を必要としないのでコンデンサを小型化できるとともに、誘電体層と金属電極層との均一性、したがって、コンデンサの品質の安定性においても優れており、さらに上記のような連続積層法を適用可能であるので生産性においても優れる特徴を有する。
【００２７】
このような薄膜高分子積層コンデンサ素子では、有機高分子は水蒸気を吸収透過する性質があるので、水蒸気が高分子誘電体層を浸透して電極金属（例えば、アルミニウム）との界面に達すると、その界面では電極金属は有機高分子と酸化被膜なしで直接に接しているので、水蒸気が電極金属と反応して金属酸化物（例えば、酸化アルミニウム）を生成し、この酸化反応が金属電極層の厚み方向に進行して金属酸化物が金属電極層を貫通するに至ると、金属電極層がその部分で破壊されて、コンデンサが劣化（容量低下）、破壊される。このような薄膜高分子積層コンデンサ素子は、水蒸気透過性ではあるが、通常の大気中の温湿度条件下ではあまり問題なく使用でき、十分な寿命を有するが、車載用のように高温多湿になり得る温湿度条件下では、高温多湿条件下で誘電体である有機高分子の水蒸気透過が増加するために、コンデンサ素子の寿命が顕著に短くなり、車載用のように高温多湿条件では到底実用できないと考えられていた。
【００２８】
しかしながら、本発明者は、薄膜高分子積層コンデンサ素子の耐温湿性が、従来の知見からは全く予想外に、水蒸気不透過性の外装に気密封止することによって、従来可能とは考えられていなかった車載用途に耐えるものとなるばかりか、その耐久性の高さ、寿命の長さがこれまた全く予想を超えて優れることを発見した。
【００２９】
本発明者は、薄膜高分子積層コンデンサ素子に従来フィルムコンデンサの外装に用いられているエポキシ樹脂を適用して外装したが、85℃85％RHの条件では容量が約300時間で急激に低下し、500~1000時間で容量はほぼゼロになり、車載用に期待される1000時間の寿命（用途によるが容量変化率が5〜10％以下程度）には到底及ばないこと、にもかかわらず、セラミックパッケージやハーメチック封止を用いたケースによって水蒸気不透過性の外装で気密封止を施すと、上記のごとく、85℃85％RHなどの最近車載用に求められている厳しい条件においても、1000時間は言うに及ばず、3000時間、さらには7000時間あるいはそれ以上でも耐久できる（容量変化率が例えば±5％以内、さらには±３％以内、±２％以内、±１％以内）という驚くべき結果を実現できることを見出し、本発明の有機高分子コンデンサを完成した。
【００３０】
さらに、本発明により薄膜高分子積層コンデンサ素子を水蒸気不透過性の外装で気密に封止した高分子コンデンサでは、薄膜高分子積層コンデンサ素子自体の保護層を省略したり薄くして、外装に保護機能を持たせることで、サイズやコストの無駄なアップを防止できる；誘電体層を熱硬化性樹脂にすることで、従来のフィルムコンデンサと比べて耐熱性に優れ、より高温で使用可能である；コンデンサへの印加電圧が高いとコンデンサの劣化が速くなるという問題があり、従来、印加電圧を直流破壊電圧の１／３以下程度に制限せざるを得なかったが、本発明によれば、印加電圧を直流破壊電圧の１／３を超えても、また１／２を超えても、高温高湿度下で従来と同様以上の寿命を確保できる、などの効果もある。さらに、印加電圧を直流破壊電圧の３／５を超え、２／３を超え、３／４を超えるようにしてもよい。ただし、印加電圧が低いこと自体は問題ではないので、印加電圧を直流破壊電圧の１／３以下、１／２以下、３／５以下、２／３以下、３／４以下にしてもよい。
【００３１】
本発明の有機高分子コンデンサは、８５℃８５％RHの耐久試験で容量変化率が±１０％以内、±５％以内、あるいは±３％以内の耐久寿命が１０００時間以上、３０００時間以上、５０００時間以上、７０００時間以上、さらには１００００時間以上であることができる。また、１５０℃の耐久試験で容量変化率が±１０％以内、±５％以内、あるいは±３％以内の耐久寿命が１０００時間以上、２０００時間以上、３０００時間以上、５０００時間以上、７０００時間以上であることができる。さらに、薄膜高分子積層コンデンサ素子の直流破壊電圧の１／３を超え、また１／２を超え、３／５を超え、２／３を超える印加電圧において、８５℃８５％RH耐久試験において１０００時間以上、３０００時間以上、５０００時間以上、７０００時間以上の耐久寿命を有することができる。ただし、薄膜高分子積層コンデンサ素子の印加電圧は、直流破壊電圧の１／３以下、１／２以下、３／５以下でもよい。
【００３２】
（薄膜高分子積層コンデンサ素子）
本発明の有機高分子コンデンサは、高分子誘電体層と金属電極層とが交互に積層され、相互に結着一体化されている薄膜高分子積層コンデンサ素子を含むことを特徴とする。薄膜高分子積層コンデンサは小型チップフィルムコンデンサと呼ばれることもある。以下に、薄膜高分子積層コンデンサを、限定することなく、説明する。
【００３３】
図１は、薄膜高分子積層コンデンサ素子１の基本構成の例を模式的に示す斜視図であるが、一部破断している。薄膜高分子積層コンデンサ素子１では、例えば、アクリル系ポリマーなどの有機高分子からなる誘電体層２と、例えば、アルミニウムなどの金属からなる金属電極層（内部電極）３とが交互に積層されている。誘電体層２と内部電極３とは、代表的には、真空槽内に配置した回転ドラム上で、気相法により連続的に交互に堆積されて、積層構造が形成される。有機高分子からなる誘電体層２は、熱可塑性樹脂であれば、回転ドラム上（既に形成した内部電極３上）に有機モノマーを堆積後に、電子線などの放射線または紫外線を照射してあるいは加熱して有機モノマーを重合することで、有機高分子からなる誘電体層２として形成してよい。有機高分子からなる誘電体層２は典型的には熱硬化性樹脂であるが、熱可塑性樹脂を堆積してもよい。内部電極３は、誘電体層２上に金属を蒸着して形成されてよい。真空蒸着法が好ましく用いられるが、スパッタ、ＣＶＤなどの他の気相法で各層を堆積してもよい。誘電体層２と内部電極３の形成法は気相法が好ましいが、液相法であっても排除されない。内部電極３上には再び誘電体層２が形成される。このような工程が多数回繰り返されて、誘電体層２と内部電極３との交互積層構造が形成される。
【００３４】
本発明に使用する放射線、紫外線、または熱で硬化する樹脂としては、例えば、エチレン性不飽和二重結合を分子内に１個以上有する化合物の単体または混合物、カチオン重合性基を分子内に１個以上有する化合物の単体または混合物などが例示される。具体的には、不飽和ポリエステル樹脂、ポリエステルポリアクリレート樹脂、ポリエステルポリメタクリレート樹脂、エポキシポリアクリレート樹脂、エポキシポリメタクリレート樹脂、ウレタンポリアクリレート樹脂、ウレタンポリメタクリレート樹脂、アクリルポリアクリレート樹脂、アクリルポリメタクリレート樹脂、ビニル系樹脂などが例示される。具体例としては、１，６−ヘキサンジオールジアクリレート、ネオペンチルグリコールジアクリレート、トリプロピレングリコールジアクリレート、トリシクロデカンジメタノールジアクリレート、トリメチロールプロパントリアクリレートなどが挙げられる。必要に応じて、硬化促進剤などを併用することができる。
【００３５】
これらの樹脂層を気相堆積法によって形成するに当っては、原料をモノマーあるいはオリゴマ−の形態で供給し、それを回転ドラム上に付着させ、電子線などの放射線または紫外線を照射することによって、あるいは加熱することによって硬化させる。あるいはこれらの手段を組合わせて硬化させても良い。
【００３６】
上記樹脂のモノマーあるいはオリゴマーには必要に応じて、添加剤を加えても良い。このような添加剤としては、光重合開始剤（紫外線による硬化時）、熱重合開始剤（熱硬化時）、酸化防止剤、密着性向上剤などが挙げられる。
【００３７】
本発明の薄膜高分子積層コンデンサ素子は、前述した如く、高分子誘電体層と金属電極層（内部電極）とが交互に積層され、相互に結着一体化されていることを特徴とする。
【００３８】
上記のように、本発明の薄膜高分子積層コンデンサ素子では誘電体層２を、薄く形成できる特長があり、代表的には、０．２μｍ厚程度にすることが容易である。誘電体層２の厚みは、限定されないが、下限値は０．０１μｍあるいはそれ以下であることもでき、さらに０．０５μｍ、０．１μｍ、０．２μｍ、０．３μｍ以上であってよい。上限値は、限定されず、製品仕様に応じて選択できるが、例えば、０．５μｍ、さらに１μｍ、５μｍ、１０μｍあるいはそれ以上であってもよい。誘電体層２を薄く形成できるので、薄膜高分子積層コンデンサ素子１は小型で、必要な容量を実現することが可能であるという特長を有する。
【００３９】
同様に、内部電極３も薄く形成できるので、誘電体層２の厚みに応じて適当な厚みに形成してよい。内部電極３の厚みは、限定されず、製品仕様や誘電体層２の厚みに応じて選択できるが、下限値は０．００１μｍであることもでき、さらに０．０１μｍ、０．０５μｍ、０．１μｍ、０．２μｍ、０．３μｍ以上であってよい。上限値は、限定されず、製品仕様に応じて選択できるが、例えば、０．３μｍ、さらに０．５μｍ、１μｍ、２μｍ、５μｍあるいはそれ以上であってもよい。内部電極３も薄く形成できるので、薄膜高分子積層コンデンサ素子１は小型で、必要な容量を実現することが可能であるという特長を有する。
【００４０】
薄膜高分子積層コンデンサ素子１の寸法は、求められる製品特性によるので、本質的な限定ではないが、小型、高容量の特長を生かす観点からは、積層方向から見て、一辺の寸法が、例えば、０．４ｍｍ〜２０ｍｍ、さらには０．５〜１０ｍｍであってよい。一般的に、薄膜高分子積層コンデンサ素子１の形状は、積層方向から見て、外部電極４を形成された方向の寸法がそれと垂直な方向より長い矩形をなすが、限定されない。薄膜高分子積層コンデンサ素子１の厚さは、誘電体層２と内部電極３との積層数と関係し、求められる製品特性によるので、限定されないが、例えば、０．３〜１０ｍｍ、さらには０．５〜５ｍｍであってよい。また、誘電体層２と内部電極３との積層数も、求められる製品特性によるので、限定されないが、例えば、１００〜３００００層、さらには３００〜１５０００層、１０００〜１００００層であってよい。
【００４１】
また、薄膜高分子積層コンデンサ素子１の誘電体層２と内部電極３との積層構造において、誘電体層２と内部電極３とはいずれも、純度及び膜厚のいずれにおいても他のコンデンサに比べて顕著に均一性に優れているとともに、相互に結着一体化されている。そのため、耐ショックノイズ性が優れるなどの特長を有する。また、セラミック多層コンデンサの破壊モードがショートであるのに対して、薄膜高分子積層コンデンサ素子の破壊モードはオープンであるという特長があり、有利である。また、薄膜高分子積層コンデンサ素子は、セラミック多層コンデンサとの比較では、圧電効果に伴う特性変動がなく、周囲温度に対して安定した電気特性を示し、直流バイアスによるインピーダンス変動がなく、電源ノイズ減衰特性に優れ、誘電吸収が小さく、漏れ電流が小さく、高周波歪み率が小さいという特長がある。さらに、薄膜高分子積層コンデンサ素子は、過電圧パルスが印加されて短絡故障が発生しても、短絡部分に電流が集中して発熱し、誘電体及び内部電極が飛散して絶縁が回復する自己回復特性を有し、高い安全性を有している。
【００４２】
図１において、薄膜高分子積層コンデンサ素子１の積層方向に垂直な方向の一対の両端面のそれぞれに設けた外部電極４のそれぞれ４−１，４−２に内部電極３を一層置きに電気接続するとともに、その内部電極３の外部電極４（例えば４−１）と非接続側の端部は、もう一方の端部の外部電極４（例えば４−２）から絶縁されている。この絶縁は、積層される内部電極３において、金属層の不連続領域であって誘電体からなるマージン領域５によって形成でき、上記の蒸着工程におけるパターニングによって形成してよい。外部電極４は、薄膜高分子積層コンデンサ素子１の一対の両端面に、メタリコン、スパッタ、メッキ等の堆積方法で形成してよい。メタリコンは溶射された金属であり、コンデンサの業界において、特に積層型コンデンサの外部電極の形成方法として知られている技術である。外部電極４は、従来どおり、例えば、誘電体層２及び内部電極３側から、例えば、真鍮メタリコンなどによる第一層、銅メッキなどによる第二層、スズメッキなどによる第三層のように複数層を重ねて形成してもよい。しかし、本発明の薄膜高分子積層コンデンサ素子１では、後から外装されるので、好ましくは、外部電極４はメタリコンやスパッタなどの気相堆積による第一層だけでよく、液相法であるメッキ層はなくてよい。外部電極４の厚みは、用途にもよるので、限定されないが、例えば、５０〜５００μｍ、さらには１００〜２００μｍであってよい。
【００４３】
図２に、薄膜高分子積層コンデンサ素子１の積層方向に垂直な方向から見た、誘電体層２と内部電極３との積層部分の模式縦断面を示す。薄膜高分子積層コンデンサ素子１は内部に誘電体層２と内部電極３とが交互に積層された容量層６を有する。容量層６において、内部電極３は、上記したように、マージン領域５−１，５−２によってそれぞれ一方の外部電極（図示せず）から絶縁されており、マージン領域５−１，５−２の位置が一層おきにシフトすることで、マージン領域５−１で絶縁された内部電極３−１は図の右側の外部電極（図示せず）に接続され、マージン領域５−２で絶縁された内部電極３−２は図の左側の外部電極（図示せず）に接続される。しかし、内部電極を一層おきに左右の外部電極と接続するためのマージン領域の位置は上記に限定されず、誘電体層の両端面において一層おきに内部電極層を形成しないマージン領域とし、積層体の両端面の誘電体層を選択的に除去して電極引出しを行う際に、誘電体層除去の端面からの深さをマージン領域の端面からの長さより短くすることも可能である。
【００４４】
この容量層６の積層方向のそれぞれの外側（図の上下）には、好ましくは、さらに誘電体層２と、内部電極３（３−１、３−２）と同じ金属（異なる金属でもよいが）による金属層とを交互に数層積層して補強層７が形成されてよい。補強層７における金属層は、容量層６の両端面にある一対の外部電極の間の中央部に金属層がないマージン領域８を有することで、補強層７となる誘電体層と金属層との積層部分が、容量層６としてではなく、容量層６に対する機械的な強度を高める補強層７として機能することができる。本発明の水蒸気不透過性の外装を有する薄膜高分子積層コンデンサ素子では、補強層７は必ずしもなくてもよい。
【００４５】
この補強層７の積層方向のさらに外側には、さらに誘電体層２だけを所定の厚みで堆積して保護層９を形成してもよい。保護層９は、容量層６及び補強層７を外部の衝撃から保護する機能を有する層であり、本発明の水蒸気不透過性の外装を有する薄膜高分子積層コンデンサ素子では、必ずしもなくてもよい。補強層７や保護層９を形成する場合にも、従来の外装を有しない薄膜高分子積層コンデンサ素子と比べて、厚みを小さくできる。補強層７及び／又は保護層９の合計厚みは、例えば、１５０μｍ以下、さらには１００μｍ以下、５０μｍ以下であってもよい。しかし、本発明では、１５０μｍ以上の厚みで補強層７及び／又は保護層９を有することを排除するものではない。
【００４６】
本発明の薄膜高分子積層コンデンサ素子の構成、形状、寸法などの態様は、薄膜高分子積層コンデンサ素子の小型大容量、軽量という特長を生かすために従来特定の範囲が実用されているが、元々本質的に限定されるものではない。さらに、本発明によって水蒸気不透過性の外装に気密封止される結果として、その用途が拡大されるので、従来実用されている薄膜高分子積層コンデンサ素子の態様から、変形されてもよい。特に、本発明によって、従来より厳しい環境においても実用でき、また他のコンデンサでは実現できていない特性を実現できるので、従来の有機高分子積層型コンデンサと比べて、大型、大容量のコンデンサとしても有利に実用される可能性があること、従って、上記した寸法等よりも大型、大容量のコンデンサとして実用される可能性に留意されるべきである。
【００４７】
上記で説明したような薄膜高分子積層コンデンサ素子の製造方法は知られているので、外装される薄膜高分子積層コンデンサ素子の製造方法それ自体は、基本的に、公知の製造方法と同様の製造方法によることができる。以下では、代表的な製造工程の例を説明する。
【００４８】
図３に、有薄膜高分子積層コンデンサ素子の製造に用いられる装置１０の例を模式的に示す。真空槽１１の内部に回転ドラム１２を有し、この回転ドラム１２が一回転する間に、誘電体材料供給装置１３から回転ドラム１２上に誘電体材料であるモノマー（例えば、1,6-ヘキサンジオールジアクリレート、トリシクロデカンジメタノールアクレレートなどのアクリル系モノマー）を気化させて噴射した後、電子線源１４によって回転ドラム１２上に堆積された誘電体材料に電子線照射して、モノマーを架橋重合させることで、誘電体層（例えば、熱硬化性のアクリレート系ポリマー）を形成する。上記と同じ製法は熱硬化性樹脂の堆積に好適であるが、架橋基を有しないエチレン性モノマーを用いれば熱可塑性樹脂を堆積できる。また熱可塑性樹脂であれば一工程での堆積もできる。誘電体層の堆積後、さらに回転ドラム１２の回転が進むと、パターニング装置１５によってマージンを形成してから、金属蒸着装置１６によって誘電体層上に金属(例えば、アルミニウム)を蒸着して内部電極層を形成する。内部電極層のパターニングは蒸着時に適当なマスクを用いて行ってもよい。その後再び誘電体材料供給装置１３に送られることで、内部電極層上に誘電体層を積層する。このようにして誘電体層と内部電極層との積層構造を形成する。また、有機高分子積層型コンデンサにおける容量層と補強層との区別はマージンの形成によって行い、保護層では金属蒸着を止めて誘電体層を所定の厚さに形成する。マージンの形成方法は、上記のパターニング装置１５に代えて、金属蒸着装置１６によって金属を蒸着する際にマスクを用いて行うこともでき、このマスクを移動したり交換することで、異なる位置に異なるマージンを形成できる。
【００４９】
先にも述べたが、薄膜高分子積層コンデンサ素子において誘電体層及び金属電極層の形成方法は図３を参照して説明した方法に限定されず、他の気相法、さらには液相法であってもよく、また一部が連続法でなくてもよい。
【００５０】
上記のようにして、回転ドラム１２上で積層体をシート状に形成した後、積層体を平坦化してから、切断工程によって、1個の薄膜高分子積層コンデンサ素子の長さを条（ストリップ）幅とする積層体の条（ストリップ）に切断し、電極引出ししてから、その積層体の条の側面に外部電極を形成する。
【００５１】
条（ストリップ）に切断した積層体に、外部電極を形成する。外部電極は、容量層中の多層の金属電極層（内部電極）の集電体であり、コンデンサ素子の容量層の外部にあって、外部との電気的接続に利用される部材である。外部電極の形成は、例えば、積層体の端面から電極を露出させてからメタリコンまたはスパッタなどの堆積によって行ってよい。ここで電極の露出は、積層体の条の側面にある金属電極層（内部電極）を露出させる処理であり、例えば、条（ストリップ）の側面（外部電極形成面）を酸素プラズマ処理することで有機高分子を選択的に除去して行うことができる。メタリコンの金属は、例えば、アルミニウム、亜鉛、銅、スズ、またはそれらの合金などが用いられる。メタリコンからなる外部電極は、積層体の側面（両端面）にあって、積層体中の金属電極層の一層おきと電気的に接続された集電体であるが、積層体の側面から積層体の積層方向の表面の一部まで延在されている。外部電極は、積層体の積層方向の表面の一部まで延在することによって、外部電極が構造的に強化されるとともに、積層方向の表面の外部電極は薄膜高分子積層コンデンサ素子の外部接続端子（パッド）４’の役割を担うことができる。外部電極はメタリコン以外の方法で形成してもよい。
【００５２】
外部電極は、メタリコンで形成した後、さらに機械的及び化学的な保護、接合性などの目的からメッキ処理してもよい。例えば、銅メッキ、スズメッキなどを施してよい。しかしながら、前述したように、保護目的のメッキ処理は好ましく省略できる。
【００５３】
積層体の条（ストリップ）の側面に外部電極を形成してから、最終的に個々の薄膜高分子積層コンデンサ素子（チップ）の寸法に切断（個片化）することで、チップ状の薄膜高分子積層コンデンサ素子を製造することができる。
【００５４】
本発明の有機高分子コンデンサは、薄膜高分子積層コンデンサ素子を水蒸気不透過性の外装に気密封止してなることを特徴とし、薄膜高分子積層コンデンサ素子をエポキシ樹脂などで外装することは全く必要ないが、水蒸気不透過性の外装に収容される薄膜高分子積層コンデンサ素子がエポキシ樹脂などで外装されていることを排除するものではない。
【００５５】
（外装）
本発明の有機高分子コンデンサは、薄膜高分子積層コンデンサ素子を水蒸気不透過性の外装に気密封止してなることを特徴とする。本発明者は、薄膜高分子積層コンデンサ素子の耐温湿性が、従来の知見からは全く予想外に、水蒸気不透過性の外装に気密封止することによって、従来可能とは考えられていなかった車載用途に耐えるものとなるばかりか、その耐久性の高さ、寿命の長さがこれまた全く予想を超えて優れることを発見した。
【００５６】
本発明において、水蒸気不透過性の外装とは、高温多湿条件、特に車載用に期待される、例えば、85℃85％RHの条件において、従来フィルムコンデンサの外装に用いられているエポキシ樹脂などの有機高分子と比べて有意に水蒸気透過率が低いことをいう。上記したごとく、従来フィルムコンデンサの外装に用いられているエポキシ樹脂による外装では、85℃85％RHの条件では1000時間の寿命に到底及ばないが、セラミックパッケージやハーメチック封止などの水蒸気不透過性の外装を施すと、85℃85％RHなどの最近車載用に求められている条件における寿命が、1000時間以上は言うに及ばず、3000時間以上、5000時間以上、さらには7000時間以上、8000時間以上、10000時間以上に延長できる。ここで寿命とは、容量変化が±１０％以内、好ましくは±５％以内であることをいうが、さらには±３％以内、±１％以内であってよい。
【００５７】
すなわち、本発明において、水蒸気不透過性の外装は、85℃以上の昇温条件の多湿条件で試験して、より好ましくは90℃、100℃、150℃において、85％RH、さらには90％RH、95％RH、100％RHの多湿条件で試験して、水蒸気透過を実質的に防止できるものをいう。具体的には、セラミック、ガラス、金属、サーメット等の無機材料が挙げられる。これらは、元々、室温においてほぼ完全な水蒸気不透過性であるのみならず、車載用において考えられる150℃以下、200℃以下、さらには300℃以下、400℃以下の温度では耐熱性が損なわれることがなく、その水蒸気不透過性も失われない。
【００５８】
また、本発明における水蒸気不透過性は、エポキシ樹脂が室温（例えば40℃）90％RHにおいて示す水蒸気透過率と同じかそれより少ない水蒸気透過率を、上記のような高温多湿、例えば85℃85％RHにおいて実現するものであればよい。フィルムコンデンサの外装に用いられているエポキシ樹脂が40℃90％RHにおいて示す水蒸気透過率は1〜10g・mm/(m2・24h)の程度であるから、上記した高温多湿条件、例えば85℃85％RHにおける水蒸気透過率が、1g・mm/(m2・24h)以下、好ましくは5×10−１g・mm/(m2・24h)以下、10−１g・mm/(m2・24h)以下、10−2g・mm/(m2・24h)以下、より好ましくは10−4g・mm/(m2・24h)以下、さらには10−５g・mm/(m2・24h)以下であればよい。セラミック、ガラス、金属、サーメット等の無機材料は、一般的にこれらの条件を満たし、さらに85℃及び85％RHの条件より温湿度を厳しくして、温度を100℃、120℃、150℃とし、また湿度を90％RH、95％RH、100％RHとの組み合わせの条件においても、上記（1g・mm/(m2・24h)以下など）と同様の水蒸気透過率の条件を満たしていることができる。セラミック、ガラス、金属、サーメット等の無機材料のほか、フッ素樹脂などのように水蒸気透過率が小さい樹脂や樹脂複合材料のうち耐熱性に優れたものが、85℃85％RHにおける水蒸気透過率が上記の条件を満たせば、樹脂や樹脂複合材料であっても、本発明における水蒸気不透過性の外装として使用できる。なお、水蒸気透過率の測定方法はJIS K 7129：2008に準ずることができる。
【００５９】
水蒸気不透過性の外装の厚みは、本発明が目的とする水蒸気不透過性が達成される厚みであればよく、例えば、少なくとも約０．２ｍｍ以上、約０．３ｍｍ以上、約０．５ｍｍ以上、さらには約１ｍｍ以上であれば、本発明が目的とする水蒸気不透過性は達成されるが、これらより薄くてもよい。水蒸気不透過性の外装の厚みの上限は、本質的ではなく、寸法やコスト等の観点から、製品ごとに決められてよい。
【００６０】
本発明の有機高分子コンデンサ、より具体的には薄膜高分子積層コンデンサでは、前記したように、特に高温多湿条件下で有機高分子からなる誘電体層に浸透した水蒸気が電極金属と反応して金属酸化物を形成することで、その部分の金属電極層が電極として機能しなくなるために、コンデンサが劣化、破壊されるのであるが、本発明により水蒸気不透過性の外装で気密封止されると、高温多湿条件下においても水蒸気の誘電体層への侵入が実質的に防止される結果として、コンデンサの特性劣化が防止され、寿命が大幅に増加すると考えられる。
【００６１】
また、本発明において薄膜高分子積層コンデンサ素子を外装する水蒸気不透過性の外装材料であるセラミック、ガラス、金属、サーメット等の無機材料は、水蒸気以外の酸素、二酸化炭素、一酸化炭素などの気体も上記の程度の温湿度条件下では実質的に不透過性である。少なくとも本発明の目的である、高温湿度条件下での薄膜高分子積層コンデンサ素子の劣化を促進する気体の透過を防止するという目的では、不透過性であることができる。したがって、例えば、本発明の有機高分子コンデンサを構成する有機高分子からなる誘電体層が酸素によって酸化劣化し、誘電率などの誘電体特性が低下することも防止されるので好ましい。酸素の浸入を抑制することによりコンデンサの特性を維持する試みは従来もなされてきたが、本発明では、外装を実質的に酸素不透過性とすることにより、例えば従来よりも高い温度条件（150℃など）でも、例えば4000時間以上の長時間にわたって容量がほとんど変化しない（例えば容量変化率が±１．５％以内）薄膜高分子積層コンデンサを実現できることが初めて明らかになった。また誘電体層が劣化すると、誘電体層に対する水蒸気の浸透性、透過性も増加するので、この意味でも、外装が酸素不透過性であり、誘電体層の劣化を防止できることは好ましい。また、金属電極層の酸化劣化を防止できるという点でも効果があると考えられる。
【００６２】
また、薄膜高分子積層コンデンサ素子を内装した有機高分子コンデンサの外装が水蒸気不透過性であるか否かは、有機高分子コンデンサについて上記した85℃85％RHなどの高温多湿条件下での耐久試験を行い、容量変化率を調べることによっても確認することができる。内装されている薄膜高分子積層コンデンサ素子それ自体は外装がなければその高温多湿条件で劣化することは明らかであり、確認も容易であるので、有機高分子コンデンサがその高温多湿条件で1000時間以上あるいはそれ以上の長寿命を示すとすれば、外装が水蒸気不透過性であることを意味するからである。
【００６３】
本発明の有機高分子コンデンサの外装は酸素不透過性であることが好ましい。本発明における酸素不透過性についても、水蒸気不透過性についてと同様に、エポキシ樹脂が室温において示す酸素透過率より少ない酸素透過率を、上記のような高温多湿、例えば85℃85％RHにおいて実現するものであればよく、少なくともセラミック、ガラス、金属、サーメット等の無機材料であれば満たされる。フィルムコンデンサの外装に用いられているエポキシ樹脂が室温において示す酸素透過率は10-12〜10-10cm3・cm/(cm2・s・cmHg)の程度であるので、本発明の外装の酸素透過率は、例えば、85℃において、10-12cm3・cm/(cm2・s・cmHg)以下、好ましくは5×10-13cm3・cm/(cm2・s・cmHg)以下、10-13cm3・cm/(cm2・s・cmHg)以下、より好ましくは10-14cm3・cm/(cm2・s・cmHg)以下、10-15cm3・cm/(cm2・s・cmHg)以下、さらには10-16cm3・cm/(cm2・s・cmHg)以下であればよい。本発明の外装の酸素透過率は、さらに、例えば、温度が90℃、100℃、120℃、130℃、150℃において、上記（10-12cm3・cm/(cm2・s・cmHg)以下など）と同様の酸素透過率を示すことができてよい。また、酸素透過率は、湿度と直接には関係ない。上記（10-12cm3・cm/(cm2・s・cmHg)以下など）と同様の酸素透過率が85％RH、90％RH、95％RH、100%RHにおいても示されることは好ましいことである。酸素透過率の測定方法はJIS K 7126-1：2006に準ずることができる。
【００６４】
水蒸気不透過性の外装を用いて気密封止するには、水蒸気不透過性材料であるセラミック、ガラス、金属、サーメット等の無機材料で作製した容器内にコンデンサ素子を収容し、その水蒸気不透過性容器を気密封止すればよく、気密封止の仕方としては、気密に封止できる方法であればよいが、例えば、金属やガラスなどの結合剤を用いて、ハンダ、ろう付けしたり、適当な接着剤による接着を採用できる。結合剤も金属やガラスなど水蒸気不透過性材料であることが好ましいが、接着部だけであれば有機高分子の接着剤を用いて本発明に求められる水蒸気不透過性を維持することも可能である。水蒸気不透過性材料の容器としては、半導体装置で実用されているセラミックパッケージと呼ばれる容器（外装）を好ましく用いることができる。また、金属製容器も好ましく用いることができるが、金属製容器を用いる場合には、収容されるコンデンサ素子を金属製容器から気密封止しかつ絶縁する必要があるが、特にガラスを用いたハーメチック封止が好ましく用いられる。金属製容器自体の封止には、圧力締め、溶接、接着なども利用される。
【００６５】
本発明の有機高分子コンデンサでは、薄膜高分子積層コンデンサ素子を収容した水蒸気不透過性の外装の内部空間は、特に不活性ガス雰囲気や真空にする必要はないが、窒素やアルゴンなどの不活性ガスを封入したり、真空にすることを排除するものではない。
【００６６】
（セラミックパッケージ）
図４に、図１及び図２で説明したような薄膜高分子積層コンデンサ素子１を水蒸気不透過性の外装する例として、セラミックパッケージ１０１を用いる有機高分子コンデンサ１００の一態様を模式横断面で示す。セラミックパッケージは、パッケージの少なくとも主要部またはコンデンサ素子搭載基材がセラミックからなり、パッケージされる電子部品（本発明ではコンデンサ）をセラミックの基材に搭載して、電子部品を収容するパッケージであり、代表的には有底のセラミック容器内に電子部品を収容し、セラミックや金属等の蓋で気密に封止するパッケージである。
【００６７】
図４において、セラミックパッケージ１０１は、凹部を有するセラミック容器１０２を有し、セラミック容器１０２の凹部に薄膜高分子積層コンデンサ素子１を固定して収容する。セラミックパッケージ１０１は、金属製の蓋１０３を有し、蓋１０３はセラミック容器１０２に対して適当な接合剤（図示せず）で気密封止されている。
【００６８】
セラミックパッケージ１０１は、例えば、アルミナ、窒化アルミニウムなどのセラミック製であり、耐熱性の絶縁体である。また、セラミックパッケージ１０１のセラミックは、昇温下でも水蒸気や空気（酸素、窒素、一酸化炭素など）などの気体に対して実質的に不透過性であり、水蒸気透過率は実質的にゼロである。セラミックパッケージ１０１は、通常焼結により緻密（中実）な材料に作製されると水蒸気や空気に対して不透過性である。セラミックパッケージ１０１の厚みは、最も薄い部分で、例えば、０．３〜０．５ｍｍが用いられてよいが、これに限定されない。
【００６９】
図４では、セラミック容器１０２は薄膜高分子積層コンデンサ素子１を搭載する凹部の底を形成する基板部１０２ａと、基板部１０２ａ上に積層一体化され、薄膜高分子積層コンデンサ素子１を取り囲んで容器の側面を成す側面部１０２ｂとを含む。基板部１０２ａには薄膜高分子積層コンデンサ素子１を取り付ける電極パッド１０４と、電極パッド１０４からセラミック容器１０２の外部まで延在する電気的導通路（配線）１０５とを有し、電気的導通路１０５はセラミック容器１０２の外部においてセラミック容器１０２の裏側まで延在して、電極パッドなど（図示せず）を有し、セラミックパッケージ１０１を回路基板等（図示せず）に搭載（接続）できるようにされている。電気的導通路（配線）１０５は、セラミック製の基板部１０２ａと側面部１０２ｂとの間にあり、これらのセラミック部材と同時焼成されて、セラミックと金属が一体化されているので、電気的導通路（配線）１０５の存在によってセラミック容器１０２の内外の間の気密性が阻害されることはない。セラミック容器１０２の裏側など外部まで延在する電気的導通路１０５は、セラミック容器１０２の裏側などの外部において、電極パッドや接続端子などの外部接続手段を有することができる（図示せず）。
【００７０】
電極パッド１０４と電気的導通路１０５は、半導体装置のセラミックパッケージにおいて知られているものと同様のものを用い、同様に形成することができる。例えば、アルミニウム、銅、さらには金や銀その他の貴金属類を用いることができる。電極パッド１０４も電気的導通路１０５は、これらの金属の粉末をバインダーや溶剤と混ぜたペースト状原料を用いてパターンを形成し、焼き付けることで形成することができ、焼き付けはセラミックパッケージの焼き付けと同時でも別途でもよい。あるいは、上記の金属を、気相法でパターン状に堆積したり、メッキにより形成してもよい。
【００７１】
図５は、図４のセラミック容器１０２の平面図であり、側面部１０２ｂの一部は破断されて描かれている。図４において、基板部１０２ａ上には電極パッド１０４と、電極パッド１０４から側面部１０２ｂの縁まで延在する電気的導通路１０５とを有する。図５では電極パッド１０４が４つあるが、薄膜高分子積層コンデンサ素子１の裏側まで延在する外部電極（図１の４、４‘）が直接または間接的にハンダ等で電極パッド１０４に接合され、機械的に固定されるとともに、電気的に接続される。電極パッド１０４と電気的導通路１０５のパターンは図５の例に限定されない。
【００７２】
図４では電気的導通路（配線）１０５はセラミック容器１０２の凹部、すなわち、基板部１０２ａの表面に形成されて、基板部１０２ａの端部においてセラミック容器１０２の外部に導出されているが、セラミック容器１０２の基板部１０２ａに形成したビアホールに導電材を充填して基板部１０２ａの裏側においてセラミック容器１０２の外部に導出されるなど、変形可能である。
【００７３】
電極パッド１０４は、薄膜高分子積層コンデンサ素子１の２つの外部電極のそれぞれと接続できる２つでもよいが、セラミック容器１０２と薄膜高分子積層コンデンサ素子１との熱膨張率の差に基づく、熱歪に基づく損傷を低減するために、薄膜高分子積層コンデンサ素子１の４つのコーナー部に分離して形成することが好ましい。
【００７４】
図６にセラミック容器１０２の平面図を示すが、図６（ａ）はセラミック容器１０２の凹部（基板部１０２ａ上）に形成した４つの電極パッド１０４の配置を示し、図６（ｂ）及び図６（ｃ）は電極パッド１０４上に薄膜高分子積層コンデンサ素子１の外部電極４が図の左右または上下に配置されるように接続する態様を示す。このような電極パッド１０４によって、冷熱衝撃に強いコンデンサが得られる。ただし、図６（ｃ）の態様では、外部電極４は図の上下にあるので、電気的導通路１０５もこれに対応して、図６（ｂ）とは異なって形成される。電極パッド１０４の数、大きさ、配置等、並び内蔵コンデンサ素子の形状や配向等は、外装と内蔵コンデンサ素子の熱膨張率、電気接続、機械的強度を考慮した上で、冷熱衝撃を小さくできるように、適宜変更できる。
【００７５】
図４〜６に示したようなセラミック容器１０２の製造方法は、半導体装置などのセラミックパッケージにおいて知られている。セラミック粉末と有機バインダーと必要に応じて溶剤とを含む原料から成形したグリーンシートを所定のパターンに切断及び積層して、グリーンのセラミック容器を作成し、その積層の途中あるいは最後に導電性ペーストのパターンを付与してから、グリーンのセラミック容器を焼成してセラミックに変換することで作製できる。
【００７６】
図４に戻ると、セラミック容器１０２は薄膜高分子積層コンデンサ素子１を搭載し収容した後、蓋１０３を用いて気密に封止する。蓋１０３は、リッドとも呼ばれることがあるが、セラミックのほか、ガラスや、ステンレス鋼などの金属製でもよい。セラミック製蓋はセラミック容器と同じまたは同等の物性を有するので好ましいが、金属製蓋は製造コストが低く、またセラミック容器１０２との封止に金属製のハンダやろう剤などの接合剤を用いる場合には、接合剤との接合性も優れているので好ましい。セラミック容器１０２と蓋１０３との接合は金属やガラス等の水蒸気不透過性の材料を用いることが好ましく、ハンダやろう剤によることができる。樹脂は耐熱性が劣るので好ましくないが、セラミック容器１０２と蓋１０３と接合部だけであれば、接着剤として用いてよいこともあり得る。金属製ろう付けやハンダはセラミックパッケージにおいて常用されており、信頼性も高いので、好ましい。例えば、セラミック容器１０２の側面部１０２ｂの頂面にタングステン等でメタライズ層を形成し、さらにニッケルや金などのメッキ層を形成するとともに、金属製蓋の下面に銀などの金属層を形成し、セラミック容器１０２のメッキ層と金属製蓋の金属層とを重ね合わせ、金属製蓋の上部からメッキ層と対応する部分に周状に電子ビームを照射することで、セラミック容器１０２のメタライズ層／メッキ層と金属製蓋の金属層とが溶融し接合することができる。セラミック製蓋の場合も同様であることができる。また例えば、セラミック容器の側面部の頂面にはシール用リングを形成し、ニッケルなどのメッキが施されたコバール製の蓋などの金属製蓋を重ね合わせてローラ電極により溶接することで、セラミック容器と金属製蓋とを気密封止することもできる。
【００７７】
セラミックパッケージ１０１、特にセラミック容器１０２の寸法は、薄膜高分子積層コンデンサ素子１を収容し、機械的強度を保持するとともに、水蒸気不透過性を保持できるものであれば、できるだけコンパクト、小型であることが好ましい。
【００７８】
セラミックパッケージは、上記のほか、任意に変更してもよく、例えば、有底のセラミック容器に代えて平板状のセラミック基体を用い、平板状の蓋に代えて内部に薄膜高分子積層コンデンサ素子を収容できる空間を有する水蒸気不透過性の覆い部材を用いることも可能である。また、セラミック容器１０２内に複数の薄膜高分子積層コンデンサ素子１を搭載して、直列あるいは並列に電気的に接続してよい。
【００７９】
（ハーメチック封止）
図７に、ハーメチック封止の例として、薄膜高分子積層コンデンサ素子２１を金属容器にガラスを用いてハーメチック封止した有機高分子コンデンサ２００の例を模式的に示す。以下では、簡便のために、特定の形状や寸法などを参照して、一つあるいはいくつかの例を示すが、本発明の有機高分子コンデンサはこれらの例に限定されないことは明らかである。
【００８０】
図７に示す薄膜高分子積層コンデンサ素子２１は、薄膜高分子積層コンデンサ素子２１１の外部電極の部分にそれぞれ外部端子２２が接合されている。薄膜高分子積層コンデンサ素子２１は、その外部電極に外部端子２２が接合されている点を除いて、図１〜３を参照して説明した薄膜高分子積層コンデンサ素子１と同様であることができるが、外部端子２２を接続するために、外部電極はハンダ付けや抵抗溶接が可能な金属層としてよい。
【００８１】
外部端子２２は、コバール（鉄ニッケルコバルト合金）、ステンレス鋼、ニッケルと銅とのクラッド材などが好適であるが、例えば、直径約0.4ｍｍ、長さ約12ｍｍの丸棒状である。外部端子２２は、棒状であることが好適であるが、断面形状は円形でなく、四角形などでもよい。外部端子２２の薄膜高分子積層コンデンサ素子２１の外部電極への接合は、外部端子２２を外部電極に対して溶接することで作製してよい。
【００８２】
ベース２３は、冷間圧延鋼、コバール（鉄ニッケルコバルト合金）、ステンレス鋼などの金属が好適である。ベース２３は、限定するものではないが、例えば、5.0ｍｍ×2.5ｍｍの四隅が丸くされた長方形あるいはトラック状の形状であってよく、厚みは例えば、1.5ｍｍであってよい。ベース２３は、外部端子２２をハーメチック封止するための小穴を２つ有し、小穴は例えば直径約0.5ｍｍであってよい。なお、ベース２３は、板状であることが製造、強度等の観点から好ましいが、凹部を有する形状等であってもよい。
【００８３】
薄膜高分子積層コンデンサ素子２１の外部端子２２は、ベース２３にハーメチック封止で固定されている。外部端子２２のベース２３に対するハーメチック封止２４はガラスによって行ってよい。ハーメチック封止２４のガラスは例えば酸化チタン、酸化亜鉛、二酸化ケイ素などを配合したホウケイ酸塩ガラスでよく、その組成を調整してベース２３の金属の熱膨張率と一致させることができる。カーボンなどの組み立て工具を用い、外部端子２２に封止用のガラスのリングを通し、これらをベース２３の小穴に通して、焼成することで外部端子２２とガラスの間、ガラスとベース２３との間で、気密かつ強固な金属―ガラス間接合（ハーメチック封止）が形成される。ハーメチック封止２４は金属の成分元素である鉄等の酸化物とガラスの界面での金属―ガラス間接合であると考えられるが、理論に限定されない。また、封止ガラスとベース金属あるいは外部端子との熱膨張率は必ずしも一致しなくてもよい。
【００８４】
ケース２５は、有底の筒状体であり、薄板の深絞りによって形成されたものでよい。ケース２５は、限定するものではないが、例えば、5.5ｍｍ×3.0ｍｍの四隅が丸い長方形あるいはトラック状の断面形状、筒の深さ5.0ｍｍであってよい。ケース２５は、機械的強度、深絞り性などから、洋白（銅亜鉛ニッケル合金）、白銅（銅ニッケル合金）、冷間圧延鋼、ステンレス鋼などが好適である。ケース２５の薄板の厚みは仕上げ後に例えば約０．2ｍｍであり、ニッケルメッキなどを施したものでよい。ケース２５の薄板の厚みは、一般的には、少なくとも約50μｍ以上あればよい、さらには約0.2ｍｍ以上であることが好ましいが、限定されない。
【００８５】
ベース２３とケース２５とは、例えば、圧入接合されてよく、ケース２５を熱して膨張させてからベース２３をはめ込み、冷却してベース２３をケース２５に圧入することができる。ベース２３をケース２５にはめ込むため、ケース２５の内側のベース２３をはめ込む部分、ケース２５の開口端の近くに周状に溝を形成しておくとよい。圧入接合によれば、本発明が目的とする車載用途を含む上記したような高温多湿条件における水蒸気や酸素などの気体の透過を十分に阻止することができる。圧入接合部は鏡面仕上げすることが好ましい。圧入接合は、例えば、1〜2kNあるいはそれ以上の圧入値がよいが、それ以下の圧入値でも大丈夫な場合があってよい。そのほか、ベース２３とケース２５とをレーザー溶接、抵抗溶接などの方法で接合によっても、水蒸気や酸素などの気体の透過を阻止することができる。レーザー溶接、抵抗溶接で接合するために、ケースの開口部にフランジを形成し、フランジ部分とベースとを溶接したり、フランジ部分とベースの接合部分の厚みを小さくしてもよい。このようにしてケース２５とベース２３とを気密に接合すると、ベース２３とケース２５とからなる外装容器内に薄膜高分子積層コンデンサ素子２１はフローティングの状態で保持され、薄膜高分子積層コンデンサ素子２１はケース２５とベース２３とから電気的に絶縁され、かつ水蒸気不透過性の外装容器内に気密に封止されている。
【００８６】
ハーメチック封止の態様は、上記に限定されず、例えば、ベースが平板状ではなく、有底ケースの形状で、底にガラス封止のための小穴を有するものでもよい。また、金属ケースやガラス以外でもよい。上記の態様における形状や寸法などが例示にすぎないことは明らかである。
【００８７】
また、本発明の有機高分子コンデンサは、上記した薄膜高分子積層コンデンサ素子、セラミックスパッケージおよびハーメチック封止を用いた外装の態様に限定されない。薄膜高分子積層コンデンサ素子を水蒸気不透過性の外装で気密封止できれば、本発明の有機高分子コンデンサの意外な効果は実現される。
【実施例】
【００８８】
以下に実施例を用いて本発明をさらに説明するが、本発明がこれらの実施例に限定されないことは明らかである。
【００８９】
（比較例１）
図１及び図２に示すような薄膜高分子積層コンデンサ素子を作製した。
【００９０】
まず図３に示す装置と基本的に同様であるが、金属層のパターニングを蒸着時のマスクで行う装置を用いて、図１及び図２に示すような誘電体層と内部電極層が積層されたシートを形成し、次にこのシートを切断してストリップ(条)Ａ1を得た。このストリップＡ1の切断面に端面電極を形成した後、チップ状に切断してチップコンデンサＢを得た。真空槽内は約10-5Torr（1.33×10-3Pa）程度に保たれ、回転ドラムはその外周面を0℃に冷却維持してある。
【００９１】
誘電体材料としては、放射線重合可能なモノマー、ここでは１，６−ヘキサンジオールジアクリレートを用い、これを誘電体材料供給装置で気化し100m/min.の速度で連続回転している回転ドラムの外周面上に樹脂モノマー噴霧ノズルで均一に堆積させた。次いで回転ドラム上に堆積されたモノマーに電子線を照射して硬化させ、誘電体層を形成した。
【００９２】
次に、誘電体層上に金属からなる内部電極層を形成した。内部電極層材料としてはアルミニウムを用いた。その方法として、回転するドラムの下方向に設置された金属蒸着装置でアルミニウムを加熱蒸発させ、これを電極パターニングのための金属マスク（図３に図示せず）を通して誘電体層上に蒸着させた。なお、内部電極層パターニングのための金属マスクは、ドラムが１回転するごとにドラム外周面の移動方向に対して垂直方向に移動するようにした。これによって一層ごとに内部電極層のパターンを形成することができた。
【００９３】
以上の操作を、回転ドラムを連続回転させることにより約2000回繰り返し、誘電体層と内部電極層が交互に積層された積層体を形成した。また、最初の50層と最後の50層は樹脂層のみを積層した。一層あたりの厚みは、誘電体層が約1.0μm、アルミニウムからなる内部電極金属含有層が約0.02μmであった。
【００９４】
次に上記のようにしてドラム表面に形成された積層体を切断して取り外したのち、これを加熱しながらプレスすることで、平坦な誘電体層と内部電極層が交互に積層されたシートを得た。これを切断面に沿って切断しストリップＡ1を得た。
【００９５】
次に酸素プラズマ処理装置を用いて、前記得られたストリップＡ1の側面を酸素とＣＦ4の混合ガスから発生させたプラズマに接触させて誘電体層を化学的に選択除去し、内部電極層を側面から露出させて、プラズマ処理ストリップＡ2を得た。酸素プラズマ処理は、誘電体の除去速度0.125μm/minで240分間行い、誘電体層を端面から約30μm後退するようにした。
【００９６】
前記酸素プラズマ処理の後、側面にメタリコンによって外部電極の一部分となる金属層を形成した。メタリコンは電気溶射で行い、金属層は黄銅からなり、厚さ２００μｍに形成した。
【００９７】
次にメタリコンによって形成された金属層の表面に最外端面電極層として電解めっき法によってＳｎめっき層を形成した。その後、ストリップＡ1を切断し、チップコンデンサＢを得た。
【００９８】
得られたチップコンデンサＢは、積層方向厚み約0.8mm、奥行き約2.0mm、幅（両端面電極間方向）約3.8mmであった。
【００９９】
このようにして作製した比較例１の薄膜高分子積層コンデンサ素子は、静電容量0.68μFである。比較例１の薄膜高分子積層コンデンサの定格電圧を16Vとした。また、薄膜高分子積層コンデンサ素子の絶縁破壊電圧は65Vであった。
【０１００】
比較例１の薄膜高分子積層コンデンサ素子に対し、85℃85％RHの恒温恒湿槽内で定格電圧（16V）を印加する負荷試験を行い、所定の時間ごとに取り出してＬＣＲメータで容量を測定した結果を、図８に示す。図８に見られるように、恒温室内に置くと約100時間経過後に容量が急激に低下し約300時間で容量はゼロになった。
【０１０１】
（参考例１）
比較例１で作製した薄膜高分子積層コンデンサ素子と同様であるが、外部電極に外部端子を接合した薄膜高分子積層コンデンサ素子を作製した。外部端子は鉄芯に銅とスズの２層メッキが施されたリード線であり、溶融接合して外部電極に接合した。
【０１０２】
この薄膜高分子積層コンデンサ素子に、フィルムコンデンサで実用されているのと同じように、エポキシ樹脂で外装し、参考例１の膜高分子積層コンデンサ素子を作製した。エポキシ樹脂の厚みは約２００μｍであった。参考例１の薄膜高分子積層コンデンサの定格電圧を16Vとした。
【０１０３】
この薄膜高分子積層コンデンサ３０を図９に示すが、薄膜高分子積層コンデンサ素子３１の外部電極３２に外部端子３３が接合され、エポキシ樹脂３４によって外装されている。
【０１０４】
参考例１の薄膜高分子積層コンデンサに対し、85℃85％RHの恒温恒湿槽内で定格電圧（16V）を印加する負荷試験を行い、所定の時間ごとに取り出してＬＣＲメータで容量を測定した結果を、図８に示す。図８に見られるように、恒温室内に置くと約500時間から容量が急激に低下し、1000時間程度で容量はゼロになった。
【０１０５】
（実施例１）
比較例１で作製した薄膜高分子積層コンデンサ素子を、図４に示すようなセラミックパッケージに内装した。
【０１０６】
セラミックパッケージのセラミック容器は、アルミナ製で、最終の外形平面寸法５．０ｍｍ×３．２ｍｍ、凹部の基板部の厚さ０．５５ｍｍ、側面部は凹部を取り囲む壁を形成しており、その壁の厚さが基板部側から第一層が０．５ｍｍ、第二層が０．５ｍｍ、第一層と第二層の合計の側面部が基板部から立ち上がる高さが１．０ｍｍであり、側面部の内側に形成される凹部（内部空間）は、側面部第一層によって画定される部分が４．１ｍｍ×２．３ｍｍの四角形、側面部第二層によって画定される最上部が４．２ｍｍ×２．４ｍｍの四角形であった。
【０１０７】
セラミック容器の凹部には、図４〜６に示すような、タングステンで形成した０．６ｍｍ×０．６ｍｍの４つの電極パッドと、タングステンで形成した幅０．２ｍｍの電気的導通路（配線）を有していた。電極パッドは薄膜高分子積層コンデンサ素子の４つのコーナー部において外部電極と接続するためのパッドである。電気的導通路（配線）は、コンデンサ素子をセラミックパッケージの外部と電気的に接続する部材であり、銀を含む導電性ペーストを用いて形成した。
【０１０８】
セラミック容器は、アルミナ粉末とバインダー（アクリル系樹脂）と溶剤（キシレン）とからなるペーストを用いてグリーンシートを形成し、グリーンシート上に導電性ペーストで所定の導電層パターンを形成してから、所定の形状に切断し、積層してから、焼成することによって作製した。
【０１０９】
このセラミックパッケージのセラミック容器内の底部の４つの電極パッドに、薄膜高分子積層コンデンサ素子のコーナー部をそれぞれシリコーン系導電性接着剤で接続し、固定した。
【０１１０】
セラミック容器の側面部の頂面にはシール用リングを形成し、ニッケルメッキされたコバール製の蓋を重ね合わせてローラ電極による溶接を施し、セラミック容器のシール用リングとコバール製の蓋とを溶接することで、セラミック容器とステンレス鋼製とを気密封止して、薄膜高分子積層コンデンサ素子をセラミックパッケージに気密に内装した。以上のようにして実施例１の有機高分子コンデンサを作製した。実施例１の有機高分子コンデンサの定格電圧を16Vとした。
【０１１１】
実施例１の有機高分子コンデンサに対し、85℃85％RHの恒温恒湿槽内で定格電圧（16V）を印加する負荷試験を行い、所定の時間ごとに取り出してＬＣＲメータで容量を測定した結果を、図８に示す。図８に見られるように、恒温室内に置いても、容量は長時間変化がなく、7000時間以上安定であった。この結果は、当業者が予想しているものと大きく異なり、驚くべきものである。
【０１１２】
（実施例２）
実施例１と同様にして、実施例２の有機高分子コンデンサを作製した。ただし、実施例２では、有機高分子コンデンサの定格電圧を、従来の２倍以上に相当する35Vとした。実施例２の有機高分子コンデンサに対し、85℃85％RHの恒温恒湿槽内で定格電圧（35V）の電圧を印加する負荷試験を行い、所定の時間ごとに取り出してＬＣＲメータで容量を測定した。その結果を、図８に示す。図８に見られるように、85℃85％RHの負荷試験において、印加電圧を35V（薄膜高分子積層コンデンサ素子の破壊電圧の５０％超の電圧）にしても、容量は長時間変化がなく、7000時間以上安定であった。従来の薄膜高分子積層コンデンサ素子（外装のない裸）では、薄膜高分子積層コンデンサ素子の破壊電圧の５０％の電圧を印加すると、容量は急激に低下して、好適な寿命が得られないことに鑑みると、この結果は驚くべきものである。
【０１１３】
（実施例３）
実施例３は、金属ケースを用い、ガラスによるハーメチック封止をした有機高分子コンデンサの例である。薄膜高分子積層コンデンサ素子は比較例１で作製したものと同様である。
【０１１４】
金属製のベースに２つの小穴（直径約0.5ｍｍ）が形成され、それぞれの小穴にコバール製の外部端子（直径約0.4ｍｍ、長さ約12ｍｍの丸棒状）が通され、さらにベースと外部端子の間がガラスで密封された形状の気密端子を用意し、外部端子の一端を薄膜高分子積層コンデンサの一対の外部電極にそれぞれ溶融接合した。ここで、外部端子とガラスの間、及びガラスとベースとの間は、気密かつ強固な金属−ガラス間接合が形成されている。
【０１１５】
ケースは、ステンレス鋼の薄板を深絞りして、5.5ｍｍ×3.0ｍｍの四隅が丸い長方形の断面形状、筒の深さ5.0ｍｍの有底の筒状体とした。ケースの薄板の厚みは仕上げ後に約０．2ｍｍであった。ケースを熱して膨張させてからベースをケースの内側の溝にはめ込み、冷却してベースをケースに圧入した。ベースの端面及びケースの溝は鏡面仕上げした。このようにしてケースとベースとを圧入接合によって気密（水蒸気及び酸素不透過性）に接合し、ベースとケースとからなる外装容器内に薄膜高分子積層コンデンサ素子を気密に封止した。薄膜高分子積層コンデンサ素子は金属ケース内にフローティングの状態で保持され、電気的に絶縁されている。以上のようにして実施例３の有機高分子コンデンサを作製した。実施例３の有機高分子コンデンサの定格電圧を16Vとした。
【０１１６】
実施例３の有機高分子コンデンサに対し、85℃85％RHの恒温恒湿槽内で定格電圧（16V）を印加する負荷試験を行い、所定の時間ごとに取り出してＬＣＲメータで容量を測定した結果を、図８に示す。図８に見られるように、恒温室内に置いても、容量は長時間変化がなく、7000時間以上安定であった。この結果は、当業者が予想しているものと大きく異なり、驚くべきものである。
【０１１７】
比較例１、参考例１、実施例１〜実施例３のコンデンサに対し、150℃の恒温槽内でそれぞれの定格電圧を印加する負荷試験を行い、所定の時間ごとに取り出してＬＣＲメータで容量を測定した結果を、図１０に示す。図１０から、薄膜高分子積層コンデンサ素子は概して耐熱性に優れていること、及び、実施例１〜３の高分子コンデンサの耐熱性が、比較例１、参考例１の高分子コンデンサの耐熱性と比べて、改良されていることが分かる。
【符号の説明】
【０１１８】
１：薄膜高分子積層コンデンサ素子
２：誘電体層
３：金属電極層（内部電極）
４：外部電極
５：マージン領域
６：容量層
７：補強層
８：マージン領域
９：保護層
１０：製造装置
１１：真空槽
１２：回転ドラム
１３：誘電体材料供給装置
１４：電子線源
１５：パターニング装置
１６：金属蒸着装置
１００：有機高分子コンデンサ
１０１：セラミックパッケージ
１０２：セラミック容器
１０２ａ：基板部
１０２ｂ：側面部
１０３：蓋
１０４：電極パッド
１０５：電気的導通路
【図１】
2019197787.tif 000003
【図２】
2019197787.tif 000004
【図３】
2019197787.tif 000005
【図４】
2019197787.tif 000006
【図５】
2019197787.tif 000007
【図６】
2019197787.tif 000008
【図７】
2019197787.tif 000009
【図８】
2019197787.tif 000010
【図９】
2019197787.tif 000011
【図１０】
2019197787.tif 000012
【手続補正書】
【提出日】平成30年5月10日(2018.5.10)
【手続補正１】
【補正対象書類名】明細書
【補正対象項目名】００１５
【補正方法】変更
【補正の内容】
【００１５】
（９）前記薄膜高分子積層コンデンサ素子の前記両端面に形成されている前記外部電極のそれぞれが、前記セラミック基体の内部にある前記電気的導通路のそれぞれ分離された複数個所において接合されている、（８）に記載の有機高分子コンデンサ。
【手続補正２】
【補正対象書類名】特許請求の範囲
【補正対象項目名】全文
【補正方法】変更
【補正の内容】
【特許請求の範囲】
【請求項１】
複数の高分子誘電体層と複数の金属電極層とが交互に積層され、相互に結着一体化されている薄膜高分子積層コンデンサ素子を、水蒸気不透過性の外装に気密封止してなることを特徴とする有機高分子コンデンサ。
【請求項２】
前記高分子誘電体層が熱硬化性樹脂からなる、請求項１に記載の有機高分子コンデンサ。
【請求項３】
前記金属電極層が、アルミニウム、亜鉛、銅、スズ、またはそれらの合金から選ばれる金属である、請求項１または２に記載の有機高分子コンデンサ。
【請求項４】
前記水蒸気不透過性の外装が、セラミック、金属、ガラス、サーメットまたはそれらの組合せから選ばれる材料で構成されている、請求項１〜３のいずれか一項に記載の有機高分子コンデンサ。
【請求項５】
前記薄膜高分子積層コンデンサ素子が、前記高分子誘電体層と前記金属電極層との積層方向と垂直な方向の一対の両端面のそれぞれに、それぞれ前記金属電極層の一層おきと電気的に接続された外部電極を有し、前記外部電極が気相堆積された金属で構成され、メッキ層を含まない、請求項１〜４のいずれか一項に記載の有機高分子コンデンサ。
【請求項６】
前記薄膜高分子積層コンデンサ素子が、前記高分子誘電体層と前記金属電極層とが積層されてなるコンデンサ容量層を有し、前記コンデンサ容量層の積層方向の外側のそれぞれに、少なくとも１層の誘電体層と少なくとも１層の金属層とからなる補強層及び誘電体層からなる保護層を有しないか、または、前記補強層及び／又は前記保護層を有して、前記補強層及び／又は前記保護層の合計厚みが各々１５０μｍ以下である、請求項１〜５のいずれか一項に記載の有機高分子コンデンサ。
【請求項７】
前記水蒸気不透過性の外装が、セラミックパッケージであるか、またはハーメチック封止された容器である、請求項１〜６のいずれか一項に記載の有機高分子コンデンサ。
【請求項８】
前記薄膜高分子積層コンデンサ素子が、前記高分子誘電体層と前記金属電極層との積層方向と垂直な方向の一対の両端面のそれぞれに、それぞれ前記金属電極層の一層おきと電気的に接続された外部電極を有し；前記水蒸気不透過性の外装が凹部を有し又は有していないセラミック基体と水蒸気不透過性の覆い部材とを含み；前記セラミック基体と前記覆い部材とが気密に接合されて気密封止された容器を形成し、前記薄膜高分子積層コンデンサ素子は前記容器内に収容されかつ前記セラミック基体に固定されており；前記容器の内部から外部まで導出された電気的導通路を有し；前記薄膜高分子積層コンデンサ素子の前記外部電極と前記容器の内部にある前記電気的導通路とが導電的に接続されている、請求項１〜７のいずれか一項に記載の有機高分子コンデンサ。
【請求項９】
前記薄膜高分子積層コンデンサ素子の前記両端面に形成されている前記外部電極のそれぞれが、前記セラミック基体の内部にある前記電気的導通路のそれぞれ分離された複数個所において接合されている、請求項８に記載の有機高分子コンデンサ。
【請求項１０】
前記水蒸気不透過性の外装が小穴を有する金属製ベースと金属製ケースとからなり、前記金属製ベースと前記金属製ケースとは互いに接合されて水蒸気不透過性の囲いを形成し、前記囲い内に前記薄膜高分子積層コンデンサ素子が収容され、前記薄膜高分子積層コンデンサ素子は電極端子を有し、前記電極端子が前記金属製ベースの前記小穴を通過して前記囲いの外部まで延在し、前記電極端子が前記金属製ベースに対してガラスによって気密かつ電気的絶縁に封止されている、請求項１〜７のいずれか一項に記載の有機高分子コンデンサ。